위상차 분포가 작고 광학 특성이 우수한 열가소성 필름의 제조 방법이 제공된다. 용융 수지를 다이로부터 시트로 압출하고, 압출된 시트를 회전하는 냉각 드럼 상에서 냉각 및 고화시킨 후, 상기 냉각 드럼에서 셀룰로오스 아실레이트 필름을 박리하고, 테이크오프 롤러의 경우, 테이크오프 롤러에서의 셀룰로오스 아실레이트 필름의 장력은 0.02kgf/mm2 이하로 설정된다.
There is provided a method for producing a thermoplastic film that has a small distribution of retardation and excels in optical properties. In the method for producing a thermoplastic film by after extruding a molten resin from a die into a sheet, and cooling and solidifying the extruded sheet on a rotating cooling drum, peeling the cellulose acylate film off the cooling drum, and taking off the film with a take-off roller, the tension of the cellulose acylate film at the take-off roller is set to 0.02 kgf/mm2 or lower.